(57)【要約】【課題】  高耐熱でありながら、射出成形品のエッジ部分においても良好な塗膜外観（吸込み、ブリスターの無い）を得ることができ、かつ、天然ゴムを含有する耐熱・耐塗装性ゴム強化スチレン系樹脂組成物を提供することを課題とする。【解決手段】  特定の天然ゴムを含有するゴム状重合体（ア）とビニル系単量体混合物をグラフト共重合して得られるグラフト共重合体（Ｉ）１５〜５０重量部、耐熱ビニル系共重合体（ＩＩ）１０〜３８重量部、高シアン化ビニル系共重合体（ＩＩＩ）５〜６０重量部、およびビニル系共重合体（ＩＶ）０〜５０重量部を含有してなる天然ゴム含有耐熱・耐塗装性熱可塑性樹脂組成物。【選択図】なし【特許請求の範囲】
【請求項１】
粒子径１．０μｍ以上の天然ゴム粒子を５重量％以上含み、かつ、重量平均粒子径が０．３〜１．２μｍの範囲にある天然ゴム１０〜７０重量％、及び、重量平均粒子径が０．２〜０．４μｍの範囲にある合成ゴム３０〜９０重量％からなるゴム状重合体（ア）の存在下に、少なくとも芳香族ビニル系単量体（イ）を含有するビニル系単量体混合物をグラフト共重合してなり、１．０μｍ以上の粒子径のゴム状重合体粒子の内部グラフト率が２０％以上であるグラフト共重合体（Ｉ）１５〜５０重量部、
芳香族ビニル系単量体（イ）３６〜６５重量％、シアン化ビニル系単量体（ウ）０〜１２重量％およびマレイミド系単量体（エ）３５〜５２重量％を共重合してなる耐熱ビニル系共重合体（ＩＩ）１０〜３８重量部、
芳香族ビニル系単量体（イ）６０〜７０重量％およびシアン化ビニル系単量体（ウ）３０〜４０重量％を共重合してなる高シアン化ビニル系共重合体（ＩＩＩ）５〜６０重量部、ならびに
芳香族ビニル系単量体（イ）７０重量％超〜８２重量％およびシアン化ビニル系単量体（ウ）１８重量％〜３０重量％未満を共重合してなるビニル系共重合体（ＩＶ）０〜５０重量部を含有してなる、天然ゴム含有耐熱・耐塗装性熱可塑性樹脂組成物。
【請求項２】
グラフト共重合体（Ｉ）のゴム状重合体（ア）における合成ゴム成分がポリブタジエンであることを特徴とする、請求項１に記載の天然ゴム含有耐熱・耐塗装性熱可塑性樹脂組成物。
【請求項３】
グラフト共重合体（Ｉ）が、ゴム状重合体（ア）４０〜６０重量％の存在下に、芳香族ビニル系単量体（イ）６０〜８０重量％およびシアン化ビニル系単量体（ウ）２０〜４０重量％を含有するビニル系単量体混合物６０〜４０重量％をグラフト共重合してなることを特徴とする、請求項１または２に記載の天然ゴム含有耐熱・耐塗装性熱可塑性樹脂組成物。
【請求項４】
高シアン化ビニル系共重合体（ＩＩＩ）が下記（Ａ）および（Ｂ）を満足することを特徴とする、請求項１〜３のいずれかに記載の天然ゴム含有耐熱・耐塗装性熱可塑性樹脂組成物。
（Ａ）高シアン化ビニル系共重合体（ＩＩＩ）の平均シアン化ビニル含有率が３０〜４０重量％。
（Ｂ）高シアン化ビニル系共重合体（ＩＩＩ）のシアン化ビニルの組成分布において、平均シアン化ビニル含有率より２重量％以上高い組成を有する共重合体が高シアン化ビニル系共重合体（ＩＩＩ）中に２０〜５０重量％存在する。
【請求項５】
請求項１〜４のいずれかに記載の天然ゴム含有耐熱・耐塗装性熱可塑性樹脂組成物１００重量部に対し、エチレン／（メタ）アクリル酸エステル／一酸化炭素共重合体（Ｖ）０．５〜１０重量部を添加してなる、天然ゴム含有耐熱・耐塗装性熱可塑性樹脂組成物。
【請求項６】
請求項１〜５のいずれかに記載の天然ゴム含有耐熱・耐塗装性熱可塑性樹脂組成物を成形してなる、成形品。
【発明の詳細な説明】
【技術分野】
【０００１】
本発明は、天然ゴムを含有しながら耐熱性、流動性、および、耐衝撃性のバランスの取れた特性を有し、さらには良好な塗膜外観の塗装成形品を得ることができる熱可塑性樹脂組成物に関するものである。
【背景技術】
【０００２】
ゴム強化スチレン系樹脂は、優れた加工性、耐衝撃性、機械的特性を有していることから、車両、家電、建材など広範な分野において、各種構成部材の成形材料として使用されている。例えば、近年、車両分野では、ゴム強化スチレン系樹脂の優れた二次加工性、特に塗装性に着目して、四輪内装部材や外装部材への使用展開が図られている。
【０００３】
一方、市場からは常に成形品の塗装不良の低減（耐塗装性）が強く求められている。ゴム強化スチレン系樹脂は、一般的に塗装しやすい材料ではあるが、樹脂組成物の特性、成形品の形状、成形条件、塗装方法、塗装環境などの因子の影響を受け、著しい塗装不良を起こす場合がある。この塗装不良の中でも、塗料に含まれるシンナーなどの溶媒成分が成形品に作用して発生する吸込み現象（塗装表面に微細な凹凸が形成され、光の乱反射によって光沢むらとなって観察される現象）、および、特に射出成形品のエッジ部分に多く見られるブリスター現象（塗装表面に噴火口のような形態の小さな穴が発生する現象）は、代表的な塗装不良に挙げられ、最終製品の商品価値を大きく損なうものである。
【０００４】
過去の塗装不良を低減させるための技術として、以下の技術が開示されている。
【０００５】
特許文献１では、ゴム強化スチレン系樹脂のマトリクス成分としてアクリロニトリルのコンテントの高いＡＳ樹脂を使用することで耐塗装性を高め、吸込み性の改善を図る技術が提案されている。しかしながら、耐熱性のゴム強化スチレン系樹脂に本技術を適用した場合、流動性が低くなってしまうために射出成形には適さず、また、ブリスター現象については何ら解決されていなかった。
【０００６】
特許文献２では、耐メッキ性と耐塗装性を並立かつ、シルバーストリーク低減のため、ゴム成分の粒子径の異なるものを使用する技術が提案されている。ただし、本技術では、樹脂組成物の衝撃性が高く、メッキの外観には有用であるが、塗装の吸込みやブリスター現象を解決できるものではなかった。
【０００７】
特許文献３では、耐メッキ性と耐塗装性を並立するため、ゴム強化スチレン系樹脂中のゴム以外の成分について、アセトン可溶分の分子量分布を特定の範囲に制御したＡＳ樹脂を適用した樹脂組成物が開示されている。本技術でアクリロニトリルのコンテントが高いＡＳ樹脂を使用した場合には、ゴム強化スチレン系樹脂全体の耐塗装性が高められるので、吸込みを低減できるが、特許文献１，２と同様に耐熱性のゴム強化スチレン系樹脂では流動性が低くなってしまうために射出成形には適さず、また、ブリスター現象については何ら解決されていなかった。
【０００８】
特許文献４では、耐塗装性の向上を図るため、ゴム強化スチレン系樹脂のゴム含有グラフト共重合体成分中のゴム以外の成分（ＡＳ樹脂）を２５００００〜４０００００へ高分子量化し、かつマトリクス成分は、重量平均分子量が１０万〜２０万でアクリロニトリルコンテントが２０〜３０％のＡＳ樹脂と重量平均分子量が１０万未満でアクリロニトリルコンテントが３５〜５０％のＡＳ樹脂を使用して耐塗装性を改善した技術が開示されている。しかし、本技術であれば、吸込みはある程度低減できるが、高分子量のＡＳ樹脂を使用しているため、流動性が不足し、射出成形品のエッジ部分での吸込みについては対策不十分であった。また、ブリスター現象については何ら解決されていなかった。
【０００９】
また、近年ではポリ乳酸に代表される天然由来原料を使用した樹脂組成物が、カーボンニュートラルの観点からニーズが高まっており、ゴム状重合体を含む熱可塑性樹脂組成物への天然由来原料の適用の一例として、ゴム状重合体として用いられるポリブタジエン等の合成ゴムを天然ゴムに代替する技術がある。具体例として、特許文献５には、ゴム状重合体の存在下シアン化ビニル化合物、アクリル酸エステル及びメタアクリル酸エステルから選ばれる少なくとも１種の化合物及び芳香族ビニル化合物の共重合により得られるゴム変性熱可塑性樹脂あるいは上記ゴム状重合体もしくはゴム変性熱可塑性樹脂と上記単量体よりなる共重合体との混合物４０〜９７重量％と、芳香族ビニル化合物、シアン化ビニル化合物及びこれらと共重合可能な多官能性化合物、更に必要に応じて他の重合性ビニル化合物からなる単量体混合物を、有機ハイドロパーオキサイドを開始剤として重合して得られる共重合体であって、且つ高化式フローテスターによるＱ値が１０×１０−３ｃｍ３／ｓｅｃ以下である共重合体３〜６０重量％とからなる組成物により、艶消し能力の高いスチレン系熱可塑性樹脂組成物を提供でき、ゴム状重合体として天然ゴムが使用できることが記載されている。ただし、特許文献５において実際に天然ゴムを適用した例は開示されていない。
【００１０】
特許文献６では、窒素含有率が０．１質量％以下の脱蛋白質化天然ゴムを含有してなるゴム状重合体の存在下に芳香族ビニル化合物と共重合可能な他の単量体を含有してなるビニル系単量体を重合して得られるグラフト共重合体からなり、グラフト率が１０〜６５質量％であり、アセトン可溶分の固有粘度が０．２〜１．５ｄｌ／ｇである樹脂改質剤が芳香族ビニル系樹脂等の各種樹脂の耐衝撃性及び成形品表面外観の改善に使用できると記載されている。
【００１１】
特許文献７では、窒素含有率が０．１質量％以下の脱蛋白化天然ゴム３〜９０質量％と合成ゴム１０〜９７質量％とからなるゴム状重合体の存在下に芳香族ビニル化合物及び所望により該芳香族ビニル化合物と共重合可能な他の単量体を含有してなるビニル系単量体を重合して得られるグラフト共重合体を含有してなるゴム変性芳香族ビニル系樹脂組成物が、耐衝撃性や成形品表面外観に優れると記載されている。
【００１２】
また、特許文献８では、下記成分（Ａ１）及び下記成分（Ａ２）を含有してなるゴム変性ビニル系樹脂組成物であり、成分（Ａ１）を窒素含有率が０．１質量％以下の脱蛋白化天然ゴムの存在下に、芳香族ビニル化合物及び所望により該芳香族ビニル化合物と共重合可能な他の単量体を含有してなるビニル系単量体を重合して得られるグラフト共重合体とし、成分（Ａ２）を合成ゴムの存在化に、芳香族ビニル化合物及び所望により該芳香族ビニル化合物と共重合可能な他の単量体を含有してなるビニル系単量体を重合して得られるグラフト共重合体とすることで、耐衝撃性や成形品表面外観を向上させることができると記載されている。
【００１３】
なお、特許文献６〜８では、天然ゴム中に存在する不純物、特に蛋白質がグラフト重合反応を阻害するため、公知の脱蛋白化方法による天然ゴムラテックスの脱蛋白化が必要とあり、脱蛋白化処理を施さない天然ゴムラテックスでは、高い耐衝撃性改善効果は得られなかったと記載されている。
【先行技術文献】
【特許文献】
【００１４】
【特許文献１】特開平９−３０２１９７号公報
【特許文献２】特開２００５−３５０５６６号公報
【特許文献３】特開２００２−２５６０４３号公報
【特許文献４】特開２０００−７８７７号公報
【特許文献５】特開昭５９−１６１４５９号公報
【特許文献６】特開２０１１−２２５７９０号公報
【特許文献７】特開２０１１−２２５７９１号公報
【特許文献８】特開２０１１−２２５７９２号公報
【発明の概要】
【発明が解決しようとする課題】
【００１５】
本発明は、天然ゴムを含有し、かつ、耐熱性、流動性、および、耐衝撃性のバランスの取れた特性を有し、射出成形品のエッジ部分においても良好な塗膜外観（吸込み、ブリスターが無い）を得ることができるような天然ゴム含有耐熱・耐塗装性ゴム強化スチレン系樹脂組成物を提供することを課題とする。
【課題を解決するための手段】
【００１６】
本発明者らは、上記課題を解決するために鋭意検討を重ねた結果、特定のグラフト共重合体、耐熱ビニル系共重合体および高シアン化ビニル系共重合体を含有してなる天然ゴム含有ゴム強化スチレン系樹脂組成物が、天然由来の原料を含有しながらも、耐熱性、流動性、耐衝撃性のバランスに優れ、さらには射出成形品のエッジ部分においても良好な塗膜外観が得られることを見出し、本発明に到達した。
【００１７】
すなわち、本発明は以下の（１）〜（６）で構成される。
（１）粒子径１．０μｍ以上の天然ゴム粒子を５重量％以上含み、かつ、重量平均粒子径が０．３〜１．２μｍの範囲にある天然ゴム１０〜７０重量％、及び、重量平均粒子径が０．２〜０．４μｍの範囲にある合成ゴム３０〜９０重量％からなるゴム状重合体（ア）の存在下に、少なくとも芳香族ビニル系単量体（イ）を含有するビニル系単量体混合物をグラフト共重合してなり、１．０μｍ以上の粒子径のゴム状重合体粒子の内部グラフト率が２０％以上であるグラフト共重合体（Ｉ）１５〜５０重量部、
芳香族ビニル系単量体（イ）３６〜６５重量％、シアン化ビニル系単量体（ウ）０〜１２重量％およびマレイミド系単量体（エ）３５〜５２重量％を共重合してなる耐熱ビニル系共重合体（ＩＩ）１０〜３８重量部、
芳香族ビニル系単量体（イ）６０〜７０重量％およびシアン化ビニル系単量体（ウ）３０〜４０重量％を共重合してなる高シアン化ビニル系共重合体（ＩＩＩ）５〜６０重量部、ならびに
芳香族ビニル系単量体（イ）７０重量％超〜８２重量％およびシアン化ビニル系単量体（ウ）１８重量％〜３０重量％未満を共重合してなるビニル系共重合体（ＩＶ）０〜５０重量部を含有してなる、天然ゴム含有耐熱・耐塗装性熱可塑性樹脂組成物。
（２）グラフト共重合体（Ｉ）のゴム状重合体（ア）における合成ゴム成分がポリブタジエンであることを特徴とする、（１）に記載の天然ゴム含有耐熱・耐塗装性熱可塑性樹脂組成物。
（３）グラフト共重合体（Ｉ）が、ゴム状重合体（ア）４０〜６０重量％の存在下に、芳香族ビニル系単量体（イ）６０〜８０重量％およびシアン化ビニル系単量体（ウ）２０〜４０重量％を含有するビニル系単量体混合物６０〜４０重量％をグラフト共重合してなることを特徴とする、（１）または（２）に記載の天然ゴム含有耐熱・耐塗装性熱可塑性樹脂組成物。
（４）高シアン化ビニル系共重合体（ＩＩＩ）が下記（Ａ）および（Ｂ）を満足することを特徴とする、（１）〜（３）のいずれかに記載の天然ゴム含有耐熱・耐塗装性熱可塑性樹脂組成物。
（Ａ）高シアン化ビニル系共重合体（ＩＩＩ）の平均シアン化ビニル含有率が３０〜４０重量％。
（Ｂ）高シアン化ビニル系共重合体（ＩＩＩ）のシアン化ビニルの組成分布において、平均シアン化ビニル含有率より２重量％以上高い組成を有する共重合体が高シアン化ビニル系共重合体（ＩＩＩ）中に２０〜５０重量％存在する。
（５）（１）〜（４）のいずれかに記載の耐熱・耐塗装性熱可塑性樹脂組成物１００重量部に対し、エチレン／（メタ）アクリル酸エステル／一酸化炭素共重合体（Ｖ）０．５〜１０重量部を添加してなる、天然ゴム含有耐熱・耐塗装性熱可塑性樹脂組成物。
（６）（１）〜（５）のいずれかに記載の天然ゴム含有耐熱・耐塗装性熱可塑性樹脂組成物を成形してなる成形品。
【発明の効果】
【００１８】
本発明によれば、天然由来原料を使用しながらも、射出成形品のエッジ部分においても良好な塗膜外観を形成できる耐熱性の高い成形品を射出成形によって得ることができるため、耐熱・塗装成形品の大型化や形状の複雑化に対応することができる。
【図面の簡単な説明】
【００１９】
【図１】図１は、塗装用角板成形品の寸法と塗装した面を説明するための図である。
【発明を実施するための形態】
【００２０】
以下、本発明の天然ゴム含有耐熱・耐塗装性熱可塑性樹脂組成物とその成形品について、具体的に説明する。
【００２１】
本発明の耐熱・耐塗装性熱可塑性樹脂組成物に配合されるグラフト共重合体（Ｉ）は、粒子径１．０μｍ以上の天然ゴム粒子を５重量％以上含み、かつ、重量平均粒子径が０．３〜１．２μｍの範囲にある天然ゴム１０〜７０重量％、及び、重量平均粒子径が０．２〜０．４μｍの範囲にある合成ゴム３０〜９０重量％からなるゴム状重合体（ア）に、少なくとも芳香族ビニル系単量体（イ）を含有するビニル系単量体混合物をグラフト共重合して得られるものである。
【００２２】
グラフト共重合体（Ｉ）に使用される天然ゴムとは、ゴムノキの樹液に含まれる、主成分がシス−ポリ１，４−イソプレンを主成分とする物質をいう。樹液には生体内での付加重合で生成し天然ゴムの他、微量のタンパク質や脂肪酸などの不純物が含まれており、本発明では、樹液（天然ゴム濃度は３０重量％程度）を公知の精製・固液分離の手法により天然ゴム濃度を６０％重量以上にした天然ゴムラテックスに含まれる天然ゴムを用いる。また、ここでいう天然ゴムはあらかじめ脱蛋白化処理を施されたものではないが、本発明の天然ゴム含有熱可塑性樹脂組成物を製造する工程で該天然ゴムが脱蛋白化されてしまうことがあっても本発明の態様の一部として許容される。
【００２３】
グラフト共重合体（Ｉ）に使用される合成ゴムは、ポリブタジエン、ポリ（ブタジエン−スチレン）（ＳＢＲ）、ポリ（ブタジエン−アクリロニトリル）（ＮＢＲ）、ポリイソプレン、ポリ（ブタジエン−アクリル酸ブチル）、ポリ（ブタジエン−メタクリル酸メチル）、ポリ（アクリル酸ブチル−メタクリル酸メチル）、ポリ（ブタジエン−アクリル酸エチル）、エチレン−プロピレンラバー、ポリ（エチレン−イソプレン）又はポリ（エチレン−アクリル酸メチル）などが挙げられる。中でも、ポリブタジエン、ポリ（ブタジエン−スチレン）（ＳＢＲ）、ポリ（ブタジエン−アクリロニトリル）（ＮＢＲ）又はエチレン−プロピレンラバーの使用が耐衝撃性の点で好ましく、さらに好ましくはポリブタジエンである。
【００２４】
グラフト共重合体（Ｉ）に使用されるゴム状重合体（ア）は、天然ゴム１０〜７０重量％、合成ゴム３０〜９０重量％からなることを特徴とする。天然ゴムが１０重量％未満でかつ合成ゴムが９０重量％を越える場合には、グラフト共重合体（Ｉ）を含む熱可塑性樹脂組成物の流動性に対する耐衝撃性が低下し、一方、天然ゴムが７０重量％を越えかつ合成ゴムが３０重量％未満の場合には、グラフト共重合体（Ｉ）を含む熱可塑性樹脂組成物の流動性に対する耐衝撃性が著しく低下すると共に、色調、表面光沢性が低下するため、好ましくないからである。
【００２５】
グラフト共重合体（Ｉ）に使用される天然ゴムは、１．０μｍ以上の粒子径のものが天然ゴム粒子全体の５重量％以上であり、かつ、重量平均粒子径は０．３〜１．２μｍの範囲、好ましくは０．６〜１．０μｍにあることを特徴とする。
【００２６】
天然ゴムが含有する１．０μｍ以上の粒子径の含有量は、グラフト共重合体（Ｉ）を含む熱可塑性樹脂組成物の耐衝撃性や表面光沢性の観点より、天然ゴム粒子全体に対して好ましくは５〜５０重量％、より好ましくは２０〜４５重量％である。なお、１．０μｍ以上の粒子径のものが天然ゴム粒子全体の５重量％未満である場合、耐衝撃性が低下し、１．０μｍ以上の粒子径のものが、天然ゴム粒子全体の５０重量％を超えると、表面光沢性が著しく低下する。
【００２７】
天然ゴムの重量平均粒子径が０．３μｍ未満のものは天然ゴムとしての採取が難しく、二次加工に手間がかかることに加え、０．３μｍ未満である場合、熱可塑性樹脂組成物の耐衝撃性が低下するおそれがある。一方、天然ゴムの重量平均粒子径が１．２μｍを超える場合には、熱可塑性樹脂組成物の流動性に対する耐衝撃性が著しく低下するおそれがあると共に、色調、表面光沢性が低下することがある。
【００２８】
合成ゴムの重量平均粒子径は、０．２〜０．４μｍの範囲にあることを特徴とし、好ましくは、０．２〜０．３μｍの範囲にある。これは、重量平均粒子径が０．２μｍ未満の場合は、グラフト共重合体（Ｉ）を含む熱可塑性樹脂組成物の耐衝撃性の低下が認められ、一方、０．４μｍ越える場合はグラフト共重合体（Ｉ）を含む熱可塑性樹脂組成物の耐衝撃性の低下に加え、表面光沢性の低下が認められるため、好ましくないからである。
【００２９】
なお、グラフト共重合体（Ｉ）は、上記規定の重量平均粒子径を有するゴム状重合体に少なくとも芳香族ビニル単量体を含むビニル系単量体混合物をグラフト重合することにより得られるものであり、ゴム状重合体にビニル系共重合体がグラフトしたものと、グラフトしていないビニル系共重合体が含まれる。
【００３０】
グラフト共重合体（Ｉ）におけるゴム状重合体（ア）の重量分率は、４０〜６０重量％に調整することが好ましく、より好ましいゴム状重合体（ア）の重量分率は、４０〜５５重量％であり、より好ましくは４０〜５０重量％である。重量分率が４０重量％未満では材料の衝撃が低下し、一方、６０重量％を超えるとグラフト共重合体（Ｉ）中のゴム状重合体の分散性が低下し、グラフト共重合体（Ｉ）を含む熱可塑性樹脂組成物の耐衝撃性が低下することがある。
【００３１】
ビニル系単量体混合物に含まれる芳香族ビニル系単量体（イ）としては、例えば、スチレン、α−メチルスチレン、ｐ−メチルスチレン、ｍ−メチルスチレン、ｏ−メチルスチレン、ビニルトルエン、ｔ−ブチルスチレン、クロロスチレンおよびブロモスチレンなどが挙げられるが、特にスチレンが好ましい。なお、これらは１種又は２種以上用いることができる。なお、グラフト共重合体（Ｉ）での芳香族ビニル系単量体（イ）と、後述の耐熱ビニル系共重合体（ＩＩ）での芳香族ビニル系単量体（イ）、高シアン化ビニル系共重合体（ＩＩＩ）での芳香族ビニル系単量体（イ）、およびビニル系共重合体（ＩＶ）での芳香族ビニル系単量体（イ）は同一の物質であっても、それぞれ異なった物質であってもよいが、同一の物質であることが好ましい。
【００３２】
ビニル系単量体混合物に含まれるシアン化ビニル系単量体（ウ）としては、例えば、アクリロニトリル、メタクリロニトリルおよびエタクリロニトリルなどが挙げられるが、特にアクリロニトリルが好ましい。なお、これらは１種又は２種以上用いることができる。なお、グラフト共重合体（Ｉ）でのシアン化ビニル系単量体（ウ）、耐熱ビニル系共重合体（ＩＩ）でのシアン化ビニル系単量体（ウ）、高シアン化ビニル系共重合体（ＩＩＩ）でのシアン化ビニル系単量体（ウ）、およびビニル系共重合体（ＩＶ）でのシアン化ビニル系単量体（ウ）は同一の物質であっても、それぞれ異なった物質であってもよいが、同一の物質であることが好ましい。
【００３３】
また、ビニル系単量体混合物には、本発明の効果を失わない程度に他の共重合可能な単量体を用いても良い。具体的には、不飽和カルボン酸アルキルエステル系単量体、不飽和脂肪酸、アクリルアミド系単量体、マレイミド系単量体から選択される単量体であり、それぞれの目的に応じて選択することができる。これらは単独でも複数でも用いることが可能である。
【００３４】
不飽和カルボン酸アルキルエステル系単量体としては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸クロロメチル、などが挙げられるが、（メタ）アクリル酸メチルが好ましい。なお、これらは１種又は２種以上用いることができる。
【００３５】
不飽和脂肪酸としては、イタコン酸、マレイン酸、フマル酸、ブテン酸、アクリル酸、メタクリル酸等が挙げられる。
【００３６】
アクリルアミド系単量体としては、アクリルアミド、メタクリルアミド、Ｎ−メチルアクリルアミド等が挙げられる。
【００３７】
マレイミド系単量体としては、Ｎ−メチルマレイミド、Ｎ−イソプロピルマレイミド、Ｎ−ブチルマレイミド、Ｎ−ヘキシルマレイミド、Ｎ−オクチルマレイミド、Ｎ−ドデシルマレイミド、Ｎ−シクロヘキシルマレイミド、Ｎ−フェニルマレイミド等が挙げられる。
【００３８】
耐熱性や難燃性を向上させる意図があれば、Ｎ−フェニルマレイミドが好ましい。また、硬度向上や透明感を重視させるのであれば、メタクリル酸メチルが好ましく用いられる。
【００３９】
ビニル系単量体混合物の合計の重量分率は、４０〜６０重量％に調整することが好ましく、より好ましい重量分率は、４５〜６０重量％であり、さらに好ましくは、５０〜６０重量％である。ビニル系単量体混合物の合計の重量分率が４０重量％未満では、流動性が低下することで成形加工性が損なわれたり、また、成形品の表面外観が低下することがある。一方、６０重量％を超えると樹脂組成物の衝撃性が低下することがある。
【００４０】
また、ビニル系単量体混合物に含有される芳香族ビニル系単量体（イ）およびシアン化ビニル系単量体（ウ）の組成比は、成形加工性の観点から、芳香族ビニル系単量体（イ）６０〜８０重量％、シアン化ビニル系単量体（ウ）２０〜４０重量％の範囲とすることが好ましい。
【００４１】
グラフト共重合体（Ｉ）の製造方法は特に限定はなく、天然ゴム及び合成ゴムをブレンド後、ビニル系単量体混合物とグラフト重合してもよく、天然ゴム、合成ゴムを各々ビニル系単量体混合物とグラフト重合した後、各々のグラフト共重合体をブレンドしてもよい。
【００４２】
ゴム状重合体（ア）とビニル系単量体混合物のグラフト重合方法としては、乳化重合法、懸濁重合法、連続塊状重合法及び溶液連続重合法等の任意の方法を用いることができ、好ましくは乳化重合法又は塊状重合法が用いられる。なかでも、ゴム状重合体（ア）の粒子径を制御しやすく、重合時の除熱による制御のしやすさから乳化重合法が最も好まれる。
【００４３】
乳化重合法には、各種界面活性剤を使用できるが、カルボン酸塩型、硫酸エステル塩型及びスルホン酸塩型などのアニオン系界面活性剤が特に好ましく使用される。
【００４４】
乳化剤の具体例としては、カプリル酸塩、カプリン酸塩、ラウリル酸塩、ミスチリン酸塩、パルミチン酸塩、ステアリン酸塩、オレイン酸塩、リノール酸塩、リノレン酸塩、ロジン酸塩、ベヘン酸塩、ヒマシ油硫酸エステル塩、ラウリルアルコール硫酸エステル塩、ドデシルベンゼンスルホン酸塩、アルキルナフタレンスルホン酸塩、アルキルジフェニルエーテルジスルホン酸塩、ナフタレンスルホン酸塩縮合物、ジアルキルスルホコハク酸塩、ポリオキシエチレンラウリル硫酸塩、ポリオキシエチレンアルキルエーテル硫酸塩、及びポリオキシエチレンアルキルフェニルエーテル硫酸塩などが挙げられる。ここで言う塩とは、アルカリ金属塩、アンモニウム塩、ナトリウム塩、リチウム塩、などが挙げられる。これらの乳化剤は、１種又は２種以上を併用して使用される。
【００４５】
グラフト重合に使用される開始剤としては、過酸化物又はアゾ系化合物及び水溶性の過硫酸カリウムなどが用いられる。過酸化物の具体例としては、ベンゾイルパーオキサイド、クメンハイドロパーオキサイド、ジクミルパーオキサイド、ジイソプロピルベンゼンハイドロパーオキサイド、ｔ−ブチルハイドロパーオキサイド、ｔ−ブチルパーオキシアセテート、ｔ−ブチルパーオキシベンゾエート、ｔ−ブチルイソプロピルカルボネート、ジ−ｔ−ブチルパーオキサイド、ｔ−ブチルパーオクテート、１，１−ビス（ｔ−ブチルパーオキシ）３，３，５−トリメチルシクロへキサン、１，１−ビス（ｔ−ブチルパーオキシ）シクロへキサン及びｔ−ブチルパーオキシ−２−エチルヘキサノエートなどが挙げられる。
【００４６】
アゾ系化合物の具体例としては、アゾビスイソブチロニトリル、アゾビス（２，４−ジメチルバレロニトリル、２−フェニルアゾ−２，４−ジメチル−４−メトキシバレロニトリル、２−シアノ−２−プロピルアゾホルムアミド、１，１’−アゾビスシクロヘキサン−１−カーボニトリル、アゾビス（４−メトキシ−２，４−ジメチルバレロニトリル）、ジメチル２，２’−アゾビスイソブチレート、１−ｔ−ブチルアゾ−２−シアノブタン、２−ｔ−ブチルアゾ−２−シアノ−４−メトキシ−４−メチルペンタンなどが挙げられる。これらの開始剤を使用する場合、１種又は２種以上を併用して使用される。なかでも乳化重合には、過硫酸カリウム、クメンハイドロパーオキサイド等が好ましく用いられる。また、開始剤はレドックス系でも用いることができる。
【００４７】
グラフト共重合体（Ｉ）の重合度及びグラフト率調整を目的として、メルカプタン、テルペン等の連鎖移動剤を使用することも可能であり、その具体例としては、ｎ−オクチルメルカプタン、ｔ−ドデシルメルカプタン、ｎ−ドデシルメルカプタン、ｎ−テトラデシルメルカプタン、ｎ−オクタデシルメルカプタン、及びテルピノレンなどが挙げられる。これら連鎖移動剤が使用される場合は、１種又は２種以上を併用して使用される。なかでも、ｎ−オクチルメルカプタン、ｔ−ドデシルメルカプタンが好ましく用いられる。
【００４８】
乳化重合で製造されたグラフト共重合体ラテックスからは、次いで凝固剤を添加してグラフト共重合体（Ｉ）を回収する。凝固剤としては酸又は水溶性塩が用いられ、その例としては硫酸、塩酸、リン酸、酢酸、塩化カルシウム、塩化マグネシウム、塩化バリウム、塩化アルミニウム、硫酸マグネシウム、硫酸アルミニウム、硫酸アルミニウムアンモニウム、硫酸アルミニウムカリウム、及び硫酸アルミニウムナトリウムなどが挙げられる。これらの凝固剤は１種又は２種以上を混合して使用される。なお、色調の優れた樹脂を得るためには、樹脂中に乳化剤を残存させない方が好ましく、乳化剤にはアルカリ脂肪酸塩を用い、酸凝固することが好ましい。
【００４９】
単量体の仕込み方法には、初期一括仕込みするか、共重合体組成の分布を制御するため単量体の一部を連続的に仕込むか、もしくは単量体一部又は全てを分割して仕込んでも良いが、乳化重合開始前に全単量体の１０％重量以上のビニル系単量体混合物を仕込む必要がある。
【００５０】
乳化重合開始前に全単量体の１０重量％以上のビニル系単量体混合物を仕込むことによって、ビニル系単量体混合物が蛋白質に被服された天然ゴム内部にまで進入、含浸され、目的の構造を有するグラフト共重合体（Ｉ）の製造が可能となる。
【００５１】
乳化重合開始前に全ビニル系単量体混合物の１０重量％以上を仕込む時間については、特に制限はないが、天然ゴムへのビニル系単量体混合物の含浸を促進させるため、３０〜９０分程度かけて添加するのが良い。
【００５２】
乳化重合開始前に全ビニル系単量体混合物の１０重量％以上を仕込む際の温度は、特に制限はないが、４０〜７０℃で行うのが良い。仕込み温度が４０℃未満の場合は、ビニル系単量体混合物の天然ゴム内部への含浸が十分ではなく、一方、７０℃を越える場合にはラテックスの乳化安定性が悪化することがある。
【００５３】
その他、乳化重合の際のｐＨは特に制限はないが、１０〜１２の範囲であることが好ましい。ｐＨが１０〜１２の範囲にすることによりラテックスの乳化状態を安定化することができる。また、一部の蛋白質の加水分解が促進されグラフト重合が進行しやすくなる。ｐＨを１０〜１２の範囲にするには、水酸化カリウム、水酸化ナトリウム等が用いられるが、乳化安定性が良い水酸化カリウムが好まれて用いられる。
【００５４】
グラフト共重合体（Ｉ）のグラフト率に特に制限はないが、３０％以上であることが好ましく、より好ましくは３５％以上であり、さらに好ましくは４０％以上である。グラフト率が、３０％未満の場合には、熱可塑性樹脂組成物に存在するゴム状重合体の相溶性が低下することによる耐衝撃性の低下が認められることがあるため好ましくない。一方、グラフト率の上限は特に制限はないが、グラフト率が７０％を超えるとゴム状重合体による耐衝撃改善効果が不十分になることがあるため、７０％以下であることが好ましい。
【００５５】
本発明の天然ゴム含有耐熱・耐塗装性熱可塑性樹脂組成物に含まれるグラフト重合体（Ｉ）は、１．０μｍ以上の粒子径のゴム状重合体粒子の内部グラフト率が２０％以上であることを特徴とし、好ましくは３０％以上である。内部グラフト率とは、ゴム状重合体内部に存在するビニル系共重合体の含量の、ゴム状重合体及び内部に存在するビニル系共重合体の総量に対する割合を示すものであり、また、ここでいうゴム状重合体は天然ゴムと合成ゴムを区別するものではない。１．０μｍ以上の粒子径のゴム状重合体粒子の内部グラフト率が２０％未満の場合には、グラフト共重合体（Ｉ）を含む熱可塑性樹脂組成物に存在するゴム状重合体、主に天然ゴムの相溶性が悪化することによって熱可塑性樹脂組成物の耐衝撃性が低下するため、好ましくない。なお、１．０μｍ以上の粒子径のゴム状重合体の内部グラフト率の上限については特に制限はないが、５０％以下であることが好ましい。
【００５６】
本発明の天然ゴム含有耐熱・耐塗装性熱可塑性樹脂組成物中のグラフト共重合体（Ｉ）の重量は１５〜５０重量部であり、好ましくは２０〜４５重量部、より好ましくは２３〜４０重量部である。グラフト共重合体（Ｉ）が１５重量部より少ないと樹脂組成物の耐衝撃性が低下し、５０重量部を超えて使用する場合には樹脂組成物の成形加工性や射出成形品での耐塗装性が損なわれるので好ましくない。
【００５７】
本発明の天然ゴム含有耐熱・耐塗装性熱可塑性樹脂組成物に配合される耐熱ビニル系共重合体（ＩＩ）は、芳香族ビニル系単量体（イ）３６〜６５重量％、シアン化ビニル系単量体（ウ）０〜１２重量％およびマレイミド系単量体（エ）３５〜５２重量％を共重合して得られたものである。
【００５８】
耐熱ビニル系共重合体（ＩＩ）の構成成分である芳香族ビニル系単量体（イ）としては、前述のグラフト共重合体（Ｉ）での芳香族ビニル系単量体（イ）と同様に、スチレン、α−メチルスチレン、ｐ−メチルスチレン、ｍ−メチルスチレン、ｏ−メチルスチレン、ビニルトルエン、ｔ−ブチルスチレン、クロロスチレンおよびブロモスチレンなどが挙げられる。これらは必ずしも１種類で使用する必要はなく、複数種併用して使用することもできる。これらの中で特にスチレンが好ましく採用される。
【００５９】
耐熱ビニル系共重合体（ＩＩ）の構成成分であるシアン化ビニル系単量体（ウ）としては、前述のグラフト共重合体（Ｉ）でのシアン化ビニル系単量体（ウ）と同様に、アクリロニトリル、メタクリロニトリルおよびエタクリロニトリルなどが挙げられる。これらは必ずしも１種類で使用する必要はなく、複数種併用して使用することもできる。これらの中で特にアクリロニトリルが好ましく採用される。
【００６０】
耐熱ビニル系共重合体（ＩＩ）の構成成分であるマレイミド系単量体（エ）としては、Ｎ−メチルマレイミド、Ｎ−イソプロピルマレイミド、Ｎ−ブチルマレイミド、Ｎ−ヘキシルマレイミド、Ｎ−オクチルマレイミド、Ｎ−ドデシルマレイミド、Ｎ−シクロヘキシルマレイミド、Ｎ−フェニルマレイミド等が挙げられる。これらは必ずしも１種類で使用する必要はなく、複数種併用して使用することもできる。これらの中で特にＮ−フェニルマレイミドが好まし採用される。
【００６１】
耐熱ビニル系共重合体（ＩＩ）を構成する単量体組成比率は、芳香族ビニル系単量体（イ）３６〜６５重量％、シアン化ビニル系単量体（ウ）０〜１２重量％、マレイミド系単量体（エ）３５〜５２重量％の範囲であり、好ましくは３７〜５０重量％である。特に、マレイミド系単量体の添加量が３５重量％を下回ると、樹脂組成物の耐熱性の向上効果が少なく、５２重量％を超えると樹脂組成物の成形性を損なったりすることがある。
【００６２】
耐熱ビニル系共重合体（ＩＩ）の、３０℃、０．４ｇ／ｄｌのジメチルスルフォキシド溶液のウベローデ粘度計で測定した還元粘度は０．３〜０．７ｄｌ／ｇであることが好ましく、０．４〜０．６ｄｌ／ｇであることがより好ましい。耐熱ビニル系共重合体（ＩＩ）の還元粘度が０．３ｄｌ／ｇ未満である場合には、樹脂組成物の耐衝撃性が低下することがあり、一方、０．７ｄｌ／ｇを超える場合には、樹脂組成物の流動性が低下し、大型成形品の成形が容易でなくなることがある。
【００６３】
本発明の天然ゴム含有耐熱・耐塗装性熱可塑性樹脂組成物中の耐熱ビニル系共重合体（ＩＩ）の重量は１０〜３８重量部であり、好ましくは１２〜３６重量部、より好ましくは１５〜３５重量部である。耐熱ビニル系共重合体（ＩＩ）が１０重量部より少ないと、本発明の樹脂組成物がターゲットとしている耐熱レベル（熱変形温度８５℃以上）に到達せず、一方、３８重量部を超えて使用すると、耐熱性は高くなるが、耐衝撃性が低下するだけでなく、流動性が大幅に低下し、射出成形品の耐塗装性（吸込み現象、エッジ部のブリスター現象）も低下するので好ましくない。
【００６４】
本発明の天然ゴム含有耐熱・耐塗装性熱可塑性樹脂組成物に配合される高シアン化ビニル系共重合体（ＩＩＩ）は、芳香族ビニル系単量体（イ）６０〜７０重量％、シアン化ビニル系単量体（ウ）３０〜４０重量％を共重合して得られるものである。
【００６５】
高シアン化ビニル系共重合体（ＩＩＩ）の構成成分である芳香族ビニル系単量体（イ）は、前述のグラフト共重合体（Ｉ）および耐熱ビニル系共重合体（ＩＩ）での芳香族ビニル系単量体（イ）と同様に、スチレン、α−メチルスチレン、ｐ−メチルスチレン、ｍ−メチルスチレン、ｏ−メチルスチレン、ビニルトルエン、ｔ−ブチルスチレン、クロロスチレンおよびブロモスチレンなどが挙げられる。これらは必ずしも１種類で使用する必要はなく、複数種併用して使用することもできる。これらの中で特にスチレンが好ましく採用される。
【００６６】
高シアン化ビニル系共重合体（ＩＩＩ）の構成成分であるシアン化ビニル系単量体（ウ）としては、前述のグラフト共重合体（Ｉ）および耐熱ビニル系共重合体（ＩＩ）でのシアン化ビニル系単量体（ウ）と同様に、アクリロニトリル、メタクリロニトリルおよびエタクリロニトリルなどが挙げられる。これらは必ずしも１種類で使用する必要はなく、複数種併用して使用することもできる。これらの中で特にアクリロニトリルが好ましく採用される。
【００６７】
高シアン化ビニル系共重合体（ＩＩＩ）中のシアン化ビニル系単量体が３０重量％未満では、樹脂組成物全体の耐薬品性が低下し、塗装不良（吸込み）が発生しやすくなる傾向になり好ましくなく、一方、４０重量％を超える場合には、高シアン化ビニル系共重合体（ＩＩＩ）の重合度を高めることが困難であり、また、樹脂組成物全体の耐衝撃性が低下する場合があるため好ましくない。
【００６８】
高シアン化ビニル系共重合体（ＩＩＩ）の、３０℃、０．２，０．４ｇ／ｄｌのメチルエチルケトン溶液のウベローデ粘度測定から導出される固有粘度は０．３〜０．７ｄｌ／ｇであることが好ましく、０．３〜０．６ｄｌ／ｇであることがより好ましい。高シアン化ビニル系共重合体（ＩＩＩ）の還元粘度が０．３ｄｌ／ｇ未満である場合には樹脂組成物の耐衝撃性が低下することがあり、一方、０．７ｄｌ／ｇを超える場合には樹脂組成物の流動性が低下し、大型成形品の成形が容易でなくなることがある。
【００６９】
本発明の天然ゴム含有耐熱・耐塗装性熱可塑性樹脂組成物中の高シアン化ビニル系共重合体（ＩＩＩ）の重量は５〜６０重量部の範囲であり、好ましくは８〜５８重量部、より好ましくは９〜５６重量部である。高シアン化ビニル系共重合体（ＩＩＩ）が５重量部より少ない場合には、射出成形品の耐塗装性（吸込み現象、エッジ部のブリスター現象）が低下し、一方、６０重量部を越えて使用すると、樹脂の耐衝撃性が低下するので好ましくない。
【００７０】
本発明の天然ゴム含有耐熱・耐塗装性熱可塑性樹脂組成物に配合される高シアン化ビニル系共重合体（ＩＩＩ）は、以下の（Ａ）および（Ｂ）の特徴を満足することが好ましい。
（Ａ）高シアン化ビニル系共重合体（ＩＩＩ）の平均シアン化ビニル含有率が３０〜４０重量％。
（Ｂ）高シアン化ビニル系共重合体（ＩＩＩ）のシアン化ビニルの組成分布において、平均シアン化ビニル含有率より２重量％以上高い組成を有する共重合体が高シアン化ビニル系共重合体（ＩＩＩ）中に２０〜５０重量％存在する。
【００７１】
高シアン化ビニル系共重合体（ＩＩＩ）の平均シアン化ビニル含有率が３０重量％未満では、射出成形品のエッジ部分での耐塗装性（吸込みおよびブリスター現象の改善）が十分でない場合があり、一方、４０重量％を越えると溶融時の色調安定性が低下することがある。なお、耐塗装性と溶融時の色調安定性のバランスの点から、高シアン化ビニル系共重合体（ＩＩＩ）の平均シアン化ビニル含有率が３１〜３７重量％であることがより好ましい。
【００７２】
同様に、高シアン化ビニル系共重合体（ＩＩＩ）のシアン化ビニル単量体の組成分布において、平均シアン化ビニル含有率より２重量％以上高い組成を有する共重合体が高シアン化ビニル系共重合体（ＩＩＩ）中に含まれる比率が２０重量％未満では、得られる耐塗装性熱可塑性樹脂組成物の耐塗装性が十分でない場合があり、一方、５０重量％を越えると溶融時の色調安定性が低下することがある。なお、耐塗装性と溶融時の色調安定性のバランスの点から、高シアン化ビニル系共重合体（ＩＩＩ）のシアン化ビニル単量体の組成分布において、平均シアン化ビニル含有率より２重量％以上高い組成を有する共重合体が高シアン化ビニル系共重合体（ＩＩＩ）中に２５〜４５重量％存在することがより好ましく、２５〜４０重量％存在することがさらに好ましい。
【００７３】
高シアン化ビニル系共重合体（ＩＩＩ）のシアン化ビニルの組成分布は、高シアン化ビニル系共重合体（ＩＩＩ）のメチルエチルケトン溶液にシクロヘキサンを添加していき、分別沈殿したシアン化ビニル系共重合体を乾燥し、重量を測定した後、赤外分光光度計によりシアン化ビニル含有率を求めることにより得られる。また、平均シアン化ビニル含有率は、分別しないで全体を赤外分光光度計によりシアン化ビニル含有率を求めることにより得られる。
【００７４】
本発明の天然ゴム含有耐熱・耐塗装性熱可塑性樹脂組成物は、グラフト共重合体（Ｉ）、耐熱ビニル系共重合体（ＩＩ）および高シアン化ビニル系共重合体（ＩＩＩ）でも成立するが、成形性と衝撃性のバランスからビニル系共重合体（ＩＶ）を５０重量部以下の範囲で使用することができ、好ましくは０〜４５重量部、より好ましくは０〜４０重量部の範囲で使用される。ビニル系共重合体（ＩＶ）を５０重量部を超えて使用すると、樹脂組成物の耐薬品性が低下することで、射出成形品の耐塗装性が低下（吸込み現象、エッジ部のブリスター現象）することがある。
【００７５】
ビニル系共重合体（ＩＶ）の構成成分である芳香族ビニル系単量体（イ）は、前述のグラフト共重合体（Ｉ）、耐熱ビニル系共重合体（ＩＩ）および高シアン化ビニル共重合体（ＩＩＩ）での芳香族ビニル系単量体（イ）と同様に、スチレン、α−メチルスチレン、ｐ−メチルスチレン、ｍ−メチルスチレン、ｏ−メチルスチレン、ビニルトルエン、ｔ−ブチルスチレン、クロロスチレンおよびブロモスチレンなどが挙げられる。これらは必ずしも１種類で使用する必要はなく、複数種併用して使用することもできる。これらの中で特にスチレンが好ましく採用される。
【００７６】
ビニル系共重合体（ＩＶ）の構成成分であるシアン化ビニル系単量体（ウ）としては、前述のグラフト共重合体（Ｉ）、耐熱ビニル系共重合体（ＩＩ）および高シアン化ビニル共重合体（ＩＩＩ）でのシアン化ビニル系単量体（ウ）と同様に、アクリロニトリル、メタクリロニトリルおよびエタクリロニトリルなどが挙げられる。これらは必ずしも１種類で使用する必要はなく、複数種併用して使用することもできる。これらの中で特にアクリロニトリルが好ましく採用される。
【００７７】
また、ビニル系共重合体（ＩＶ）には、上記芳香族ビニル系単量体（イ）およびシアン化ビニル系単量体（ウ）以外にも、本発明の効果を失わない程度に他の共重合可能な単量体を用いても良い。具体的には、不飽和カルボン酸アルキルエステル系単量体、不飽和脂肪酸、アクリルアミド系単量体、マレイミド系単量体から選択される単量体であり、それぞれの目的に応じて選択することができる。これらは単独でも複数でも用いることが可能である。
【００７８】
不飽和カルボン酸アルキルエステル系単量体としては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸クロロメチル、などが挙げられるが、（メタ）アクリル酸メチルが好ましい。なお、これらは１種又は２種以上用いることができる。
【００７９】
不飽和脂肪酸としては、イタコン酸、マレイン酸、フマル酸、ブテン酸、アクリル酸、メタクリル酸等が挙げられる。
【００８０】
アクリルアミド系単量体としては、アクリルアミド、メタクリルアミド、Ｎ−メチルアクリルアミド等が挙げられる。
【００８１】
マレイミド系単量体としては、Ｎ−メチルマレイミド、Ｎ−イソプロピルマレイミド、Ｎ−ブチルマレイミド、Ｎ−ヘキシルマレイミド、Ｎ−オクチルマレイミド、Ｎ−ドデシルマレイミド、Ｎ−シクロヘキシルマレイミド、Ｎ−フェニルマレイミド等が挙げられる。
【００８２】
耐熱性や難燃性を向上させる意図があれば、Ｎ−フェニルマレイミドが好ましい。また、硬度向上や透明感を重視させるのであれば、メタクリル酸メチルが好ましく用いられる。
【００８３】
ビニル系共重合体（ＩＶ）を構成する単量体組成比率は、芳香族ビニル系単量体（イ）７０重量％超〜８２重量％、シアン化ビニル系単量体（ウ）１８重量％〜３０重量％未満の範囲であり、好ましくは１９重量％以上３０重量％未満、更に好ましくは２０重量％以上３０重量％未満である。ビニル系共重合体（ＩＶ）のシアン化ビニル系単量体が１８重量％未満である場合には、樹脂組成物全体の耐薬品性が低下し、射出成形品の耐塗装性（吸込み現象、エッジ部のブリスター現象）が低下することがあり好ましくない。
【００８４】
ビニル系共重合体（ＩＶ）の、３０℃、０．２，０．４ｇ／ｄＬのメチルエチルケトン溶液のウベローデ粘度測定から導出される固有粘度は０．３〜０．８ｄｌ／ｇであることが好ましく、０．３〜０．６ｄｌ／ｇであることがより好ましい。ビニル系共重合体（ＩＶ）の固有粘度が０．３ｄｌ／ｇ未満である場合には、樹脂組成物の耐衝撃性が低下することがあり、一方、０．８ｄｌ／ｇを超える場合には、樹脂組成物の流動性が低下し、大型成形品の成形が容易でなくなることがある。
【００８５】
本発明において、グラフト共重合体（Ｉ）、耐熱ビニル系共重合体（ＩＩ）、高シアン化ビニル系共重合体（ＩＩＩ）およびビニル系共重合体（ＩＶ）の製造方法に関しては特に制限はなく、塊状重合、懸濁重合、塊状懸濁重合、溶液重合、乳化重合、沈殿重合およびこれらの組み合わせ等が用いられる。単量体の仕込み方法に関しても特に制限はなく、初期に一括添加してもよく、共重合体の組成分布を付けるため、あるいは防止するために添加方法は数回に分けて重合してもよい。
【００８６】
本発明において、グラフト共重合体（Ｉ）、耐熱ビニル系共重合体（ＩＩ）、高シアン化ビニル系共重合体（ＩＩＩ）、ビニル系共重合体（ＩＶ）の重合に使用される開始剤としては、過酸化物またはアゾ系化合物などが好適に用いられる。
【００８７】
過酸化物の具体例としては、例えば、ベンゾイルパーオキサイド、クメンハイドロパーオキサイド、ジクミルパーオキサイド、ジイソプロピルベンゼンハイドロパーオキサイド、ｔ−ブチルハイドロパーオキサイド、ｔ−ブチルクミルパーオキサイド、ｔ−ブチルパーオキシアセテート、ｔ−ブチルパーオキシベンゾエート、ｔ−ブチルパーオキシイソプロピルカルボネート、ジ−ｔ−ブチルパーオキサイド、ｔ−ブチルパーオクテート、１，１−ビス（ｔ−ブチルパーオキシ）３、３、５−トリメチルシクロヘキサン、１，１−ビス（ｔ−ブチルパーオキシ）シクロヘキサン、およびｔ−ブチルパーオキシ−２−エチルヘキサノエートなどが挙げられる。なかでもクメンハイドロパーオキサイドおよび１，１−ビス（ｔ−ブチルパーオキシ）３、３、５−トリメチルシクロヘキサンが、特に好ましく用いられる。
【００８８】
また、アゾ系化合物の具体例としては、例えば、アゾビスイソブチロニトリル、アゾビス（２，４ジメチルバレロニトリル）、２−フェニルアゾ−２，４−ジメチル−４−メトキシバレロニトリル、２−シアノ−２−プロピルアゾホルムアミド、１，１′−アゾビスシクロヘキサン−１−カーボニトリル、アゾビス（４−メトキシ−２，４−ジメチルバレロニトリル）、ジメチル２，２′−アゾビスイソブチレート、１−ｔ−ブチルアゾ−１−シアノシクロヘキサン、２−ｔ−ブチルアゾ−２−シアノブタン、および２−ｔ−ブチルアゾ−２−シアノ−４−メトキシ−４−メチルペンタンなどが挙げられる。なかでもアゾビスイソブチロニトリルが特に好ましく用いられる。
【００８９】
これらの開始剤を使用する場合、１種または２種以上を併用して使用される。
【００９０】
重合を行うに際しては、グラフト共重合体（Ｉ）、耐熱ビニル系共重合体（ＩＩ）、高シアン化ビニル系共重合体（ＩＩＩ）、ビニル系共重合体（ＩＶ）の重合度調節を目的として、メルカプタンやテルペンなどの連鎖移動剤を使用することも可能である。連鎖移動剤の具体例としては、ｎ−オクチルメルカプタン、ｔ−ドデシルメルカプタン、ｎ−ドデシルメルカプタン、ｎ−テトラデシルメルカプタン、ｎ−オクタデシルメルカプタンおよびテルピノレンなどが挙げられる。なかでも、ｎ−オクチルメルカプタン、ｔ−ドデシルメルカプタンおよびｎ−ドデシルメルカプタンが好ましく用いられる。これらの連鎖移動剤を使用する場合は、１種または２種以上を併用して使用される。
【００９１】
また、本発明の天然ゴム含有耐熱・耐塗装性樹脂組成物に使用する高シアン化ビニル系共重合体（ＩＩＩ）について、前述の（Ａ）および（Ｂ）の特徴を満足させる場合の製造方法としては、例えば、特許第３１４１７０７号公報に開示される水系懸濁重合法が挙げられる。
【００９２】
本発明の天然ゴム含有耐熱・耐塗装性熱可塑性樹脂組成物にエチレン／（メタ）アクリル酸エステル／一酸化炭素共重合体（Ｖ）を添加することも好ましい態様のひとつである。エチレン／（メタ）アクリル酸エステル／一酸化炭素共重合体（Ｖ）を添加することによって、塗装品のブリスター現象をさらに抑制することができる。
【００９３】
エチレン／（メタ）アクリル酸エステル／一酸化炭素共重合体（Ｖ）とは、単量体成分として少なくともエチレン、（メタ）アクリル酸エステルおよび一酸化炭素を含むことを特徴とする共重合体であって、ランダム共重合体であっても、ブロック共重合体であってもよいが、好ましくはブロック共重合体である。（メタ）アクリル酸エステルの具体例としては、（メタ）アクリル酸メチル、（メタ）アクリル酸エチル、（メタ）アクリル酸ｎ−プロピル、（メタ）アクリル酸ｎ−ブチル、（メタ）アクリル酸ｓｅｃ−ブチル、（メタ）アクリル酸ｔ−ブチル、（メタ）アクリル酸イソブチル、（メタ）アクリル酸ヘキシル、（メタ）アクリル酸２−エチルヘキシル、（メタ）アクリル酸オクチル等が挙げられるが、好ましくは（メタ）アクリル酸メチル、（メタ）アクリル酸エチル、（メタ）アクリル酸ｎ−プロピル、（メタ）アクリル酸ｎ−ブチル、（メタ）アクリル酸ｓｅｃ−ブチル、（メタ）アクリル酸ｔ−ブチル、（メタ）アクリル酸イソブチルである。
【００９４】
エチレン／（メタ）アクリル酸エステル／一酸化炭素共重合体（ＩＶ）の各組成比は、好ましくはエチレンが１０〜８５重量％、より好ましくは４０〜８０重量％、（メタ）アクリル酸エステルが好ましくは１０〜５０重量％、より好ましくは１５〜４０重量％、一酸化炭素が好ましくは５〜４０重量％、より好ましくは５〜２０重量％であり、必要に応じて、その他の共重合可能な単量体と共重合させることもできる。
【００９５】
エチレン／（メタ）アクリル酸エステル／一酸化炭素共重合体（Ｖ）の添加量は、グラフト共重合体（Ｉ）、耐熱ビニル系共重合体（ＩＩ）、高シアン化ビニル系共重合体（ＩＩＩ）およびビニル系共重合体（ＩＶ）の合計１００重量部に対し、好ましくは０.５〜１０重量部であり、より好ましくは１〜７重量部である。エチレン／（メタ）アクリル酸エステル／一酸化炭素共重合体（Ｖ）の添加量を０．５〜１０重量部の範囲内とすることにより、耐熱性と耐塗装性をバランスよく発現させることができる。
【００９６】
その他、本発明の樹脂組成物には、本発明の特性を損なわない範囲で、異なる樹脂をブレンドして使用することができる。例えば、ポリエチレンテレフタレート、ポリブチレンテレフタレート、ポリプロピレンテレフタレート、ポリシクロヘキシレンジメチレンエチレンテレフタレート、ポリアリレート、液晶ポリマー、ポリ乳酸、ポリカプロラクトンに代表されるポリエステル樹脂、ナイロン６、ナイロン６，６、ナイロン６，１０、ナイロン４，６、ナイロン６Ｔ、ナイロン９Ｔ、ナイロン１１などのポリアミド樹脂、その他ＰＰＳ樹脂、ポリアセタール樹脂、結晶性スチレン樹脂、ＰＰＥ樹脂など目的に応じて使用することが出来る。
【００９７】
さらに、本発明の特性を損なわない範囲で、公知の耐衝撃改良材を使用することができる。使用することができる耐衝撃改良材としては、天然ゴム、低密度ポリエチレンや高密度ポリエチレンなどのポリエチレン、ポリプロピレン、エチレン／プロピレン共重合体、エチレン／メチルアクリレート共重合体、エチレン／エチルアクリレート共重合体、エチレン／酢酸ビニル共重合体、エチレン／グリシジルメタクリレート共重合体、エチレン／ブチルアクリレート共重合体、エチレン／エチルアクリレート／一酸化炭素共重合体、エチレン／グリシジルメタクリレート共重合体、エチレン／メチルアクリレート／グリシジルメタクリレート共重合体、エチレン／ブチルアクリレート／グリシジルメタクリレート共重合体、エチレン／オクテン−１共重合体、エチレン／ブテン−１共重合体などのエチレン系エラストマ、ポリエチレンテレフタレート／ポリ（テトラメチレンオキシド）グリコールブロック共重合体、ポリエチレンテレフタレート／イソフタレート／ポリ（テトラメチレンオキシド）グリコールブロック共重合体などのポリエステルエラストマ、ＭＢＳまたはアクリル系のコアシェルエラストマ、スチレン系エラストマが例示される。これらは、必ずしも１種類で使用する必要はなく、２種類以上混合して使用することもできる。
【００９８】
さらに、本発明の特性を損なわない範囲で、無機充填剤を添加することも可能である。無機充填剤の種類としては、ガラス繊維が好ましく使用することができる。また、無機充填材の形状としては、繊維状、板状、粉末状、粒状などのいずれの形状であってもよい。具体的には、ＰＡＮ系やピッチ系の炭素繊維、ステンレス繊維、アルミニウム繊維や黄銅繊維などの金属繊維、芳香族ポリアミド繊維などの有機繊維、石膏繊維、セラミック繊維、アスベスト繊維、ジルコニア繊維、アルミナ繊維、シリカ繊維、酸化チタン繊維、炭化ケイ素繊維、ガラス繊維、ロックウール、チタン酸カリウムウィスカー、チタン酸バリウムウィスカー、ホウ酸アルミニウムウィスカー、窒化ケイ素ウィスカーなどの繊維状、ウィスカー状充填剤、マイカ、タルク、カオリン、シリカ、炭酸カルシウム、ガラスフレーク、ガラスビーズ、ガラスマイクロバルーン、クレー、二硫化モリブデン、ワラステナイト、モンモリロナイト、酸化チタン、酸化亜鉛、硫酸バリウム、ポリリン酸カルシウム、グラファイトなどの粉状、粒状あるいは板状の充填剤が挙げられる。特にガラス繊維の種類は、一般に樹脂の強化用に用いるものなら特に限定はなく、例えば長繊維タイプや短繊維タイプのチョップドストランド、ミルドファイバーなどから選択して用いることができる。なお、上記無機充填剤はその表面を公知のカップリング剤（例えば、シラン系カップリング剤、チタネート系カップリング剤など）、その他の表面処理剤で処理して用いることもできる。また、ガラス繊維はエチレン／酢酸ビニル共重合体などの熱可塑性樹脂、エポキシ樹脂などの熱硬化性樹脂で被覆あるいは集束されていてもよい。無機充填材は、エチレン／酢酸ビニル共重合体などの熱可塑性樹脂や、エポキシ樹脂などの熱硬化性樹脂で被覆または集束処理されていてもよく、アミノシランやエポキシシランなどのカップリング剤などで処理されていてもよい。
【００９９】
本発明の天然ゴム含有耐熱・耐塗装性樹脂組成物は、必要に応じて、ヒンダードフェノール系酸化防止剤、含硫黄化合物系酸化防止剤、含リン有機化合物系酸化防止剤、フェノール系、アクリレート系などの熱酸化防止剤、ベンゾトリアゾール系、ベンゾフェノン系、サクシレート系などの紫外線吸収剤、デカブロモビフェニルエーテル、テトラブロモビスフェノールＡ、塩素化ポリエチレン、臭素化エポキシオリゴマー、臭素化ポリカーボネート、三酸化アンチモン、縮合リン酸エステルなどの難燃剤・難燃助剤、銀系抗菌剤に代表される抗菌剤、抗カビ剤、カーボンブラック、酸化チタン、離型剤、潤滑剤、顔料および染料などを添加することもできる。
【０１００】
本発明の天然ゴム含有耐熱・耐塗装性樹脂組成物は、構成する各共重合体成分を溶融混合して得ることができる。溶融混合方法に関しては、特に制限は無いが、加熱装置、ベントを有するシリンダーで単軸または二軸のスクリューを使用して溶融混合する方法などが採用可能である。溶融混合の際の加熱温度は、通常２１０〜３２０℃の範囲から選択されるが、本発明の目的を損なわない範囲で、溶融混合時の温度勾配等を自由に設定することも可能である。また、二軸のスクリューを用いる場合は、同一回転方向でも異回転方向でも良い。
【０１０１】
本発明の天然ゴム含有耐熱・耐塗装性樹脂組成物の成形方法については特に限定されないが、射出成形により好適に成形される。射出成形は、好ましくは２２０〜３００℃の通常成形する温度範囲で実施することができる。また、射出成形時の金型温度は、好ましくは３０〜８０℃の通常成形に使用される温度範囲である。
【０１０２】
本発明の天然ゴム含有耐熱・耐塗装性樹脂組成物は、ＩＳＯ法１．８ＭＰａの熱変形温度８５℃以上の耐熱性を有しているにもかかわらず、大型成形品への成形にも適した流動性と耐衝撃性を併せ持ち、かつ、９０°未満のエッジを有する射出成形品に塗装したとしても、吸込みやブリスターといった塗装不良のない塗装部品が得られることを特徴としている。また、本発明の樹脂組成物は成形性が良いので、大型または形状の複雑な成形品に好適である。すなわち、本発明の樹脂組成物は、自動車外装のリアスポイラー、ホイールキャップ、ドアミラー、ラジエータグリルなど、自動車内装用の塗装部品ではパワーウインドパネル、センターコンソール、センタークラスター、レバーコントローラー、コンソールボックスなどに好適に使用することができ、その他、電気電子用途、住宅・建材用途にも好適に使用することができる。
【実施例】
【０１０３】
本発明をさらに具体的に説明するため、以下に実施例を挙げるが、これらの実施例は本発明を何ら制限するものではない。
【０１０４】
熱可塑性樹脂組成物の樹脂特性の分析方法を下記する。
【０１０５】
（１）天然ゴム及び合成ゴムの重量平均粒子径測定
天然ゴム及び合成ゴムラテックスを水媒体で希釈、分散させ、レーザ散乱回折法粒度分布測定装置“ＬＳ  １３  ３２０”（ベックマン・コールター株式会社）により粒子径分布を測定した。その粒子径分布より、天然ゴム及び合成ゴムの重量平均粒子径を算出した。また、天然ゴムについては、粒子径分布より、１．０μｍ以上の粒子径を有するものが、天然ゴム粒子全体に占める割合について算出した。
【０１０６】
（２）グラフト率測定
グラフト共重合体（Ｉ）サンプル１ｇにアセトン８０ｍｌを加え、７０℃の湯浴中で３時間還流し、この溶液を８０００ｒ．ｐ．ｍ（１００００Ｇ）で４０分間遠心分離した後、不溶分を濾過する。得られたアセトン不溶分を８０℃で５時間減圧乾燥させ、その重量（ｎ）を測定し、下記式よりグラフト率を算出した。ここで、Ｌはグラフト共重合体（Ａ）のゴム状重合体含有率である。
グラフト率（％）＝｛［（ｎ）−（ｍ）×Ｌ］／［（ｍ）×Ｌ］｝×１００。
【０１０７】
（３）内部グラフト率算出
ゴム状重合体内部に存在するビニル系共重合体の含量（内部グラフト量）の、ゴム状重合体及び内部に存在するビニル系共重合体の総量に対する割合を内部グラフト率として算出した。具体的には、オスミック酸染色法により調整した試料を電子顕微鏡（ＴＥＭ）観察で２万倍に拡大して撮影した写真より、粒子径１．０μｍ以上のゴム状重合体を５つ選択し、ゴム状重合体の断面積と該断面積の内部に存在するビニル系共重合体の面積の比率として換算し、平均値として算出した。算出には、三谷商事株式会社製“ＷｉｎＲＯＯＦ”画像解析ソフトの自動２色化により白黒判別した。全体の８割が白と判別される「しきい値」の１．４倍を境界値とし、白側の割合を内部グラフト量（Ｘ）、黒側をゴム状重合体量（Ｙ）として下記式により算出した。
内部グラフト率（％）＝（Ｘ）／［（Ｘ）＋（Ｙ）］×１００。
【０１０８】
（４）グラフト重合様態
グラフト共重合体（Ｉ）のグラフト重合時のラテックスの様態については、目視で観察し、以下の規準にて評価した。
○：ラテックス中に凝集物が見られない。
×：ラテックス中に凝集物の発生が多量に見られる。
【０１０９】
（５）還元粘度
耐熱ビニル系共重合体（ＩＩ）の還元粘度について、ウベローデ粘度計を使用し、測定温度３０℃、試料濃度０．４ｇ／ｄｌのジメチルスルフォキシド溶液より測定した。
【０１１０】
（６）固有粘度
高シアン化ビニル系共重合体（ＩＩＩ）、ビニル系共重合体（ＩＶ）の固有粘度について、ウベローデ粘度計を使用し、測定温度３０℃、試料濃度０．２ｇ，０．４ｇ／ｄｌのメチルエチルケトン溶液より測定し、固有粘度を導出した。
【０１１１】
（７）平均シアン化ビニル含有率
高シアン化ビニル系共重合体（ＩＩＩ）、ビニル系共重合体（ＩＶ）について、加熱プレスにより４０μｍ程度のフィルム状にし、赤外分光光度計により求めた。
【０１１２】
（８）シアン化ビニル組成分布
高シアン化ビニル系共重合体（ＩＩＩ）、ビニル系共重合体（ＩＶ）の各試料２ｇを８０ｍｌのメチルエチルケトンに溶解し、そこへシクロヘキサンを添加していき、沈殿したシアン化ビニル系共重合体を真空乾燥して重量を測定し、そのシアン化ビニル系共重合体のシアン化ビニル含有率を赤外分光分析の吸光度比より求めた。そして、累積重量％とシアン化ビニル含有率をプロットし、平均シアン化ビニル含有率より２重量％以上の割合（％）を求めた。
【０１１３】
（９）耐熱性
熱変形温度：ＩＳＯ７５−２（２００４年度版、荷重１．８ＭＰa条件）に準拠して測定した。
【０１１４】
（１０）耐衝撃性
シャルピー衝撃強度：ＩＳＯ１７９（１９９３年度版、ノッチ有）に準拠して測定した。
【０１１５】
（１１）流動性
メルトフローレート：ＩＳＯ１１３３（１９９７年度版、温度２４０℃、荷重９８Ｎ）に準拠して測定した。
【０１１６】
（１２）吸い込み性評価
射出成形機を使用して、シリンダー温度２３０℃／金型温度３０℃に設定し、７０×２４０×２ｍｍｔ角板を成形した。その角板に、アクリル−ウレタン２液塗料（レタンＰＧ６０／ハードナー、関西ペイント株式会社製、塗装ロボット：川崎重工株式会社製  ＫＥ６１０Ｈ、ＡＢＢ社製  カートリッジベルを用い、塗膜厚み３０μｍでそれぞれ塗布した後、乾燥温度８０℃で３０分乾燥させた。得られた塗装成形品の鮮明度と外観を以下基準により目視で判定を行った。◎と○を合格レベルとし、△と×を不合格レベルとした。
◎：高光沢感が確認される。
○：光沢感はあるが高光沢ではない。
△：一部分に若干の塗装ムラがある。
×：全体的に塗装ムラが目立つ。問題あり。
【０１１７】
（１３）ブリスター評価
射出成形機を使用して、シリンダー温度２７０℃／金型温度３０℃、およびシリンダー温度２７０℃／金型温度６０℃のそれぞれの成形条件に設定し、７０×２４０×３ｍｍｔエッジ付き角板（長手方向の一方がエッジ角度４５°、他方が６０°）を成形した（図１）。その角板に、アクリル−ウレタン２液塗料（レタンＰＧ６０／ハードナー、関西ペイント株式会社製、塗装ロボット：川崎重工株式会社製  ＫＥ６１０Ｈ、ＡＢＢ社製  カートリッジベルを用い、塗膜厚み３０μｍでそれぞれ塗布した後、乾燥温度８０℃で３０分乾燥させた。得られた塗装成形品のそれぞれのエッジ近傍に発生したブリスターの発生数を目視観察によって評価し、塗装品１０枚でエッジ角度４５°、６０°のそれぞれに発生したブリスターの合計数で評価した。
【０１１８】
（参考例１）
［グラフト共重合体（Ｉ）の製造］
・グラフト共重合体（Ｉ−１）
重量平均粒子径が０．３μｍであるポリブタジエンラテックス５０重量％（固形分換算）（Ｒ−１）存在下、純水１３０重量％、ナトリウムホルムアルデヒドスルホキシレート０．４重量％、エチレンジアミン四酢酸ナトリウム０．１重量％、硫酸第一鉄０．０１重量％及びピロリン酸ナトリウム０．１重量％を反応容器に仕込み、窒素置換後、６０℃に温調し、攪拌下スチレン６．７重量％、アクリロニトリル２．５重量％及びｔ−ドデシルメルカプタン０．０４６重量％の単量混合物（全単量体混合物の１８．４重量％）を０．５時間かけて初期添加した。次いで、クメンハイドロパーオキサイド０．３２重量％、乳化剤であるラウリン酸ナトリウム１．５重量％及び純水２５重量％の開始剤混合物の投入を開始し、重合を開始させた。開始剤混合物は５時間かけて連続滴下し、同時に並行して、スチレン２９．８重量％、アクリロニトリル１１重量％及びｔ−ドデシルメルカプタン０．１５重量％の混合液を３時間かけて単量体混合物を連続追滴下した。単量体混合物滴下後、１時間、開始剤混合物のみを連続滴下し重合を終了させた。重合を終了したラテックスを１．５重量％硫酸で凝固し、ついで水酸化ナトリウムで中和、洗浄、遠心分離、乾燥して、パウダー状のグラフト共重合体（Ｉ−１）を得た。得られたグラフト共重合体（Ｉ−１）のグラフト率は４０％、内部グラフト率は４２％であった。
【０１１９】
・グラフト共重合体（Ｉ−２）
重量平均粒子径が０．３μｍであるポリブタジエンラテックス３７．５重量％（固形分換算）、及び重量平均粒子径が０．６μｍ、１μｍ以上の天然ゴム粒子含有量が２４重量％である天然ゴムラテックス１２．５重量％（固形分換算）（Ｒ−２）存在下、純水１３０重量％、ナトリウムホルムアルデヒドスルホキシレート０．４重量％、エチレンジアミン四酢酸ナトリウム０．１重量％、硫酸第一鉄０．０１重量％及びピロリン酸ナトリウム０．１重量％を反応容器に仕込み、窒素置換後、６０℃に温調し、攪拌下スチレン５．８４重量％、アクリロニトリル２．１６重量％及びｔ−ドデシルメルカプタン０．０３重量％の単量体混合液（全単量体混合物の１６重量％）を０．５時間かけて初期添加した。次いで、クメンハイドロパーオキサイド０．２５重量％、乳化剤であるラウリン酸ナトリウム１．５重量％及び純水２５重量％の開始剤混合物の投入を開始し、重合を開始させた。開始剤混合物は６時間かけて連続滴下し、同時に並行して、スチレン３０．６６重量％、アクリロニトリル１１．３４重量％及びｔ−ドデシルメルカプタン０．１６重量％の混合液を４時間かけて単量体混合物を連続追滴下した。単量体混合物滴下後、２時間、開始剤混合物のみを連続滴下し重合を終了させた。重合を終了したラテックスを１．５重量％硫酸で凝固し、ついで水酸化ナトリウムで中和、洗浄、遠心分離、乾燥して、パウダー状のグラフト共重合体（Ｉ−２）を得た。得られたグラフト共重合体（Ｉ−２）のグラフト率は３９％、内部グラフト率は２５％であった。
【０１２０】
・グラフト共重合体（Ｉ−３）
重量平均粒子径が０．３μｍであるポリブタジエンラテックス３７．５重量％（固形分換算）及び重量平均粒子径が０．６μｍ、１μｍ以上の天然ゴム粒子含有量が２４重量％である天然ゴムラテックス１２．５重量％（固形分換算）（Ｒ−２）を用い、初期添加の単量体混合液をスチレン１８．２５重量％、アクリロニトリル６．７５重量％及びｔ−ドデシルメルカプタン０．１重量％（全単量体混合物の５０重量％）とし、連続追添加した単量体混合液をスチレン１８．２５重量％、アクリロニトリル６．７５重量％及びｔ−ドデシルメルカプタン０．１重量％とした以外は参考例２と同様な方法で、パウダー状のグラフト共重合体（Ｉ−３）を得た。得られた・グラフト共重合体（Ｉ−３）のグラフト率は４５％、内部グラフト率は３３％であった。
【０１２１】
・グラフト共重合体（Ｉ−４）
重量平均粒子径が０．３μｍであるポリブタジエンラテックス２５重量％（固形分換算）、重量平均粒子径が０．６μｍ、１μｍ以上の天然ゴム粒子含有量が２４重量％である天然ゴムラテックス２５重量％（固形分換算）（Ｒ−３）とした以外は参考例２と同様な方法で、パウダー状のグラフト共重合体（Ｉ−４）を得た。グラフト率は３５％、内部グラフト率は２４％であった。
【０１２２】
・グラフト共重合体（Ｉ−５）
重量平均粒子径が０．２μｍの合成ゴムであるポリブタジエンラテックス３７．５重量％（固形分換算）及び重量平均粒子径が０．６μｍ、１μｍ以上の天然ゴム粒子含有量が２４重量％である天然ゴムラテックス１２．５重量％（固形分換算）（Ｒ−４）を用いた以外は参考例２と同様な方法で、パウダー状のグラフト共重合体（Ｉ−５）を得た。得られたグラフト共重合体（Ｉ−４）のグラフト率は４２％、内部グラフト率は２３％であった。
【０１２３】
・グラフト共重合体（Ｉ−６）
重量平均粒子径が０．２μｍの合成ゴムであるポリブタジエンラテックス３７．５重量％（固形分換算）及び重量平均粒子径が０．６μｍ、１μｍ以上の天然ゴム粒子含有量が２４重量％である天然ゴムラテックス１２．５重量％（固形分換算）（Ｒ−４）を用いた以外は参考例３と同様な方法で、パウダー状のグラフト共重合体（Ｉ−６）を得た。得られたグラフト共重合体（Ｉ−６）のグラフト率は４６％、内部グラフト率は３２％であった。
【０１２４】
・グラフト共重合体（Ｉ−７）
重量平均粒子径が０．３μｍであるポリブタジエンラテックス１０重量％（固形分換算）、重量平均粒子径が０．６μｍ、１μｍ以上の天然ゴム粒子含有量が２４重量％である天然ゴムラテックス４０重量％（固形分換算）（Ｒ−５）とした以外は参考例２と同様な方法で、パウダー状のグラフト共重合体（Ｉ−７）を得た。得られたグラフト共重合体（Ｉ−７）のグラフト率は３８％、内部グラフト率は２３％であった。
【０１２５】
・グラフト共重合体（Ｉ−８）
重量平均粒子径が０．３μｍであるポリブタジエンラテックス３７．５重量％（固形分換算）、重量平均粒子径が０．９μｍ、１μｍ以上の天然ゴム粒子含有量が４０．５重量％である天然ゴムラテックス１２．５重量％（固形分換算）（Ｒ−６）を用いた以外は参考例２と同様な方法で、パウダー状のグラフト共重合体（Ｉ−８）を得た。得られたグラフト共重合体（Ｉ−８）のグラフト率は３６％、内部グラフト率は２１％であった。
【０１２６】
・グラフト共重合体（Ｉ−９）
重量平均粒子径が０．３μｍであるポリブタジエンラテックス３７．５重量％（固形分換算）、重量平均粒子径が１．５μｍ、１μｍ以上の天然ゴム粒子含有量が４８重量％である天然ゴムラテックス１２．５重量％（固形分換算）（Ｒ−７）を用いた以外は参考例２と同様な方法で、パウダー状のグラフト共重合体（Ｉ−９）を得た。得られたグラフト共重合体（Ｉ−９）のグラフト率は３４％、内部グラフト率は１６％であった。
【０１２７】
・グラフト共重合体（Ｉ−１０）
重量平均粒子径が０．０８μｍであるポリブタジエンラテックス３７．５重量％（固形分換算）、重量平均粒子径が０．６μｍ、１μｍ以上の天然ゴム粒子含有量が２４重量％である天然ゴムラテックス１２．５重量％（固形分換算）（Ｒ−８）を用いた以外は参考例２と同様な方法で、パウダー状のグラフト共重合体（Ｉ−１０）を得た。得られたグラフト共重合体（Ｉ−１０）のグラフト率は３７％、内部グラフト率は２４％であった。
【０１２８】
・グラフト共重合体（Ｉ−１１）
重量平均粒子径が０．３μｍであるポリブタジエンラテックス３７．５重量％（固形分換算）、重量平均粒子径が０．６μｍ、１μｍ以上の天然ゴム粒子含有量が２４重量％である天然ゴムラテックス１２．５重量％（固形分換算）（Ｒ−２）、純水１３０重量％、ナトリウムホルムアルデヒドスルホキシレート０．４重量％、エチレンジアミン四酢酸ナトリウム０．１重量％、硫酸第一鉄０．０１重量％及びピロリン酸ナトリウム０．１重量％を反応容器に仕込み、窒素置換後、６０℃に温調し、クメンハイドロパーオキサイド０．２５重量％、乳化剤であるラウリン酸ナトリウム１．５重量％及び純水２５重量％の開始剤混合物の投入を開始し、重合を開始させた。開始剤混合物は６時間かけて連続滴下し、同時に並行して、スチレン３６．５重量％、アクリロニトリル１３．５重量％及びｔ−ドデシルメルカプタン０．２重量％の混合液を４時間かけて単量体混合物を連続追滴下した。単量体混合物滴下後、２時間、開始剤混合物のみを連続滴下し重合を終了させた。重合を終了したラテックスを１．５重量％硫酸で凝固し、ついで水酸化ナトリウムで中和、洗浄、遠心分離、乾燥して、パウダー状のグラフト共重合体（Ｉ−１１）を得た。得られたグラフト共重合体（Ｉ−１１）のグラフト率は３８％、内部グラフト率は１０％であった。
【０１２９】
・グラフト共重合体（Ｉ−１２）
重量平均粒子径が０．６μｍ、１μｍ以上の天然ゴム粒子含有量が２４重量％である天然ゴムラテックス５０重量％（固形分換算）（Ｒ−９）存在下、純水１３０重量％、ナトリウムホルムアルデヒドスルホキシレート０．４重量％、エチレンジアミン四酢酸ナトリウム０．１重量％、硫酸第一鉄０．０１重量％、ピロリン酸ナトリウム０．１重量％及び水酸化カリウム０．２５重量％を反応容器に仕込み、窒素置換後、６０℃に温調し、攪拌下スチレン１８．２５重量％、アクリロニトリル６．７５重量％及びｔ−ドデシルメルカプタン０．１重量％の単量体混合液（全単量体混合物の５０重量％）を１時間かけて初期添加した。次いで、クメンハイドロパーオキサイド０．２５重量％、乳化剤であるラウリン酸ナトリウム１．５重量％及び純水２５重量％の開始剤混合物の投入を開始し、重合を開始させた。開始剤混合物は６時間かけて連続滴下し、同時に並行して、スチレン１８．２５重量％、アクリロニトリル６．７５重量％及びｔ−ドデシルメルカプタン０．１重量％の混合液を４時間かけて単量体混合物を連続追滴下した。単量体混合物滴下後、２時間、開始剤混合物のみを連続滴下し重合を終了させた。重合を終了したラテックスを１．５重量％硫酸で凝固し、ついで水酸化ナトリウムで中和、洗浄、遠心分離、乾燥して、パウダー状のグラフト共重合体（Ｉ−１２）を得た。得られたグラフト共重合体（Ｉ−１２）のグラフト率は４３％、内部グラフト率は２７％であった。
【０１３０】
・グラフト共重合体（Ｉ−１３）
スチレン４５重量％、アクリロニトリル１５重量％及びｔ−ドデシルメルカプタン０．２５重量％を混合してビニル系単量体を調整した。また、純水１０重量％に、ピロリン酸ナトリウム０．２５重量％、デキストロース０．３５重量％と硫酸第一鉄０．００５重量％を溶解した溶液（以下、「ＲＥＤ水溶液−１」と略記する）を調整した。さらに、純水１０重量％に不均化ロジン酸カリウム１重量％とジイソプロピルベンゼンヒドロパーオキサイド０．３重量％を溶解した水溶液（以下、「ＯＸＩ水溶液−１」と略記する）を調整した。ついで、反応器に純水２２０重量％、重量平均粒子径が０．６μｍ、１μｍ以上の天然ゴム粒子含有量が２４重量％である天然ゴムラテックス１０重量％（固形分換算）及び重量平均粒子径が０．３μｍであるポリブタジエンラテックス３０重量％（固形分換算）（Ｒ−１０）を仕込み、さらに不均化ロジン酸カリウム０．２５重量％及びβ−ナフタレンスルホン酸ホルマリン縮合物のナトリウム塩０．７５重量％を仕込んで、窒素気流下、攪拌しながら内温を４０℃まで昇温した。４０℃に達した時点でＲＥＤ水溶液−１のうち８５重量％相当量を反応器に添加した。その直後にビニル系単量体及びＯＸＩ水溶液−１の８５重量％相当分を、いずれも５時間にわたって連続添加し反応を進めた。重合開始から内温を６０℃まで昇温し、その後、この温度で保持した。重合を開始して重合を開始して５時間後、ＲＥＤ水溶液−１の残り１５重量％相当分及びＯＸＩ水溶液−１の残り１５重量％相当分を反応器内に添加し、１時間の間、同じ温度で保持した後に重合を終了させた。重合を終了したラテックスを０．５重量％硫酸マグネシウム水溶液で凝固し、線上、遠心分離、乾燥して、パウダー状のグラフト共重合体（Ｉ−１３）を得た。得られたグラフト共重合体（Ｉ−１３）グラフト率は３５％、内部グラフト率は８％であった。
【０１３１】
参考例１〜１３に記載したグラフト共重合体（Ｉ）の製造に使用したゴム状重合体の重量平均粒子径、および比率を表１示す。
【０１３２】
【表１】
2014173049.tif 000002
【０１３３】
また、参考例１〜１３に記載したグラフト共重合体（Ｉ）の製造処方を表２に示す。
【０１３４】
【表２】
2014173049.tif 000003
【０１３５】
（参考例２）[耐熱ビニル系共重合体（ＩＩ）の製造]
・耐熱ビニル系共重合体（ＩＩ−１）の調製
Ｎ−フェニルマレイミド３７重量％、スチレン５４重量％とアクリロニトリル９重量％からなる単量体混合物から、ステアリン酸カリウムを使用して乳化重合を行い、９０℃の温度の０．３％希硫酸水溶液中に添加して凝集後、水酸化ナトリウム水溶液により中和後に洗浄・脱水・乾燥工程を経て、耐熱ビニル系共重合体（ＩＩ−１）を調製した。得られた耐熱ビニル系共重合体（ＩＩ−１）の還元粘度（ηsp／c）は０．５５ｄｌ／ｇであった。
【０１３６】
・耐熱ビニル系共重合体（ＩＩ−２）の調製
Ｎ−フェニルマレイミド４０重量％、スチレン５０重量％とアクリロニトリル１０重量％からなる単量体混合物から、ステアリン酸カリウムを使用して乳化重合を行い、９０℃の温度の０．３％希硫酸水溶液中に添加して凝集後、水酸化ナトリウム水溶液により中和後に洗浄・脱水・乾燥工程を経て、耐熱ビニル系共重合体（ＩＩ−２）を調製した。得られた耐熱ビニル系共重合体（ＩＩ−２）の還元粘度（ηsp／c）は０．５３ｄｌ／ｇであった。
【０１３７】
・耐熱ビニル系共重合体（ＩＩ−３）の調製
Ｎ−フェニルマレイミド５０重量％、スチレン５０重量％からなる単量体混合物から、ステアリン酸カリウムを使用して乳化重合を行い、９０℃の温度の０．３％希硫酸水溶液中に添加して凝集後、水酸化ナトリウム水溶液により中和後に洗浄・脱水・乾燥工程を経て、耐熱ビニル系共重合体（ＩＩ−３）を調製した。得られた耐熱ビニル系共重合体（ＩＩ−３）の還元粘度（ηsp／c）は０．４６ｄｌ／ｇであった。
【０１３８】
（参考例３）［高シアン化ビニル系共重合体（ＩＩＩ）の製造］
・高シアン化ビニル系共重合体（ＩＩＩ−１）の調製
容量が２０ｌで、バッフルおよびファウドラ型攪拌翼を備えたステンレス製オートクレーブに、０．０５重量部のメタクリル酸メチル／アクリルアミド共重合体（特公昭４５−２４１５１号公報記載）を１６５重量部のイオン交換水に溶解した溶液を４００ｒｐｍで攪拌し、系内を窒素ガスで置換した。次に３０重量部のアクリロニトリル、１２重量部のスチレン、０．４６重量部のｔ−ドデシルメルカプタン、０．３９重量部の２，２’−アゾビス（２，４−ジメチルバレロニトリル）、０．０５重量部の２，２’−アゾビスイソブチルニトリルの混合溶液を反応系を攪拌しながら添加し、５８℃にて共重合反応を開始した。重合開始から１５分が経過した後オートクレーブ上部に備え付けた供給ポンプから５８重量部のスチレンを１１０分かけて断続添加した。この間、反応温度は重合開始時点の５８〜６５℃まで昇温した。スチレンの反応系への断続添加が終了した後、５０分かけて１００℃に昇温した。冷却して得られたスラリーを洗浄・脱水・乾燥工程を経て、高シアン化ビニル系共重合体（ＩＩＩ−１）を調製した。得られた高シアン化ビニル系共重合体（ＩＩＩ−１）の固有粘度は０．５３ｄｌ／ｇであった。また、平均シアン化ビニル含有率は３１重量％で、平均シアン化ビニル含有率より２重量％以上の割合は２６％であった。
【０１３９】
・高シアン化ビニル系共重合体（ＩＩＩ−２）の調製
容量が２０ｌで、バッフルおよびファウドラ型攪拌翼を備えたステンレス製オートクレーブに、０．０５重量部のメタクリル酸メチル／アクリルアミド共重合体（特公昭４５−２４１５１号公報記載）を１６５重量部のイオン交換水に溶解した溶液を４００ｒｐｍで攪拌し、系内を窒素ガスで置換した。次に３８重量部のアクリロニトリル、４重量部のスチレン、０．４６重量部のｔ−ドデシルメルカプタン、０．３９重量部の２，２’−アゾビス（２，４−ジメチルバレロニトリル）、０．０５重量部の２，２’−アゾビスイソブチルニトリルの混合溶液を反応系を攪拌しながら添加し、５８℃にて共重合反応を開始した。重合開始から１５分が経過した後オートクレーブ上部に備え付けた供給ポンプから５８部のスチレンを１１０分かけて断続添加した。この間、反応温度は重合開始時点の５８〜６５℃まで昇温した。スチレンの反応系への断続添加が終了した後、５０分かけて１００℃に昇温した。冷却して得られたスラリーを洗浄・脱水・乾燥工程を経て、高シアン化ビニル系共重合体（ＩＩＩ−２）を調製した。得られた高シアン化ビニル系共重合体（ＩＩＩ−２）の固有粘度は０．４５ｄｌ／ｇであった。また、平均シアン化ビニル含有率は３８重量％で、平均シアン化ビニル含有率より２重量％以上の割合は４０重量％であった。
【０１４０】
・高シアン化ビニル系共重合体（ＩＩＩ−３）の調製
容量が２０ｌで、バッフルおよびファウドラ型攪拌翼を備えたステンレス製オートクレーブに、０．０５重量部のメタクリル酸メチル／アクリルアミド共重合体（特公昭４５−２４１５１号公報記載）を１６５重量部のイオン交換水に溶解した溶液を４００ｒｐｍで攪拌し、系内を窒素ガスで置換した。次に４２重量部のアクリロニトリル、４重量部のスチレン、０．４６重量部のｔ−ドデシルメルカプタン、０．３９重量部の２，２’−アゾビス（２，４−ジメチルバレロニトリル）、０．０５重量部の２，２’−アゾビスイソブチルニトリルの混合溶液を反応系を攪拌しながら添加し、５８℃にて共重合反応を開始した。重合開始から１５分が経過した後オートクレーブ上部に備え付けた供給ポンプから５４重量部のスチレンを１１０分かけて断続添加した。この間、反応温度は重合開始時点の５８〜６５℃まで昇温した。スチレンの反応系への断続添加が終了した後、５０分かけて１００℃に昇温した。冷却して得られたスラリーを洗浄・脱水・乾燥工程を経て、高シアン化ビニル系共重合体（ＩＩＩ−３）を調製した。得られた高シアン化ビニル系共重合体（ＩＩＩ−３）の固有粘度は０．３５ｄｌ／ｇであった。また、平均シアン化ビニル含有率は４５重量％で、平均シアン化ビニル含有率より２重量％以上の割合は４５％であった。
【０１４１】
（参考例４）［ビニル系共重合体（ＩＶ）の製造］
・ビニル系共重合体（ＩＶ−１）の調製
予熱機および脱モノマ機からなる連続塊状重合装置を用い、スチレン７２重量％、アクリロニトリル２８重量％からなる単量体混合物を１３５kg／時で連続塊状重合させた。重合反応混合物は、単軸押出機型脱モノマ機により未反応の単量体をベント口より減圧蒸発回収し、一方脱モノマ機からビニル系共重合体（ＩＶ−１）を得た。得られたビニル系共重合体（ＩＶ−１）の固有粘度は０．５４ｄｌ／ｇであった。また、平均シアン化ビニル含有率は２６重量％で、平均シアン化ビニル含有率より２重量％以上の割合は０重量％であった。
【０１４２】
・ビニル系共重合体（ＩＶ−２）の調製
スチレン７６重量％とアクリロニトリル２４重量％からなる単量体混合物を懸濁重合して得られたスラリーを洗浄・脱水・乾燥工程を経て、ビニル系共重合体（ＩＶ−２）を調製した。得られたビニル系共重合体（ＩＶ−２）の固有粘度は０．４２ｄｌ／ｇであった。また、平均シアン化ビニル含有率は２５重量％で、平均シアン化ビニル含有率より２重量％以上の割合は１８重量％であった。
【０１４３】
（参考例５）エチレン／（メタ）アクリル酸エステル／一酸化炭素共重合体（Ｖ）
・エチレン／アクリル酸エチル／一酸化炭素ブロック共重合体（Ｖ−１）
三井・デュポンポリケミカル社製“エルバロイ”ＥＰ４０５１。
【０１４４】
・エチレン／アクリル酸エチル／一酸化炭素ブロック共重合体（Ｖ−２）
三井・デュポンポリケミカル社製“エルバロイ”ＨＰ５５３。
【０１４５】
（実施例１〜１９、比較例１〜１９）
参考例に記載のグラフト共重合体（Ｉ）、耐熱ビニル系共重合体（ＩＩ）、高シアン化ビニル系共重合体（ＩＩＩ）、ビニル系共重合体（ＩＶ）およびエチレン／（メタ）アクリル酸エステル／一酸化炭素共重合体（Ｖ）を、表３に示した比で配合した後に、スクリュー径３０ｍｍの同方向回転の二軸押出機（温度範囲：２４０〜２５０℃）で溶融混練を行い、ペレットを得た。得られたペレットを各物性評価に適するように、成形機（成形温度２５０℃、金型温度６０℃）にて試験片を作成し、その評価を行った。ただし、吸い込み性評価、およびブリスター評価用の試験片は、前述の（１２）吸い込み性評価、および（１３）ブリスター評価に記載の条件で作成した。実施例と比較例の結果を表３および４に示す。
【０１４６】
【表３】
2014173049.tif 000004
【０１４７】
【表４】
2014173049.tif 000005
【０１４８】
実施例１〜１９の天然ゴム含有耐熱・耐塗装性熱可塑性樹脂組成物は、耐熱性、耐衝撃性、および流動性のバランスに優れ、吸い込み性が良好でブリスター発生数も少なかった。
【０１４９】
一方、比較例１で得られた樹脂組成物は、天然ゴムを含まないものであり、耐衝撃性と流動性のバランスが劣っていた。
【０１５０】
比較例２、および６で得られた樹脂組成物は、天然ゴムの含有量が規定範囲外であり、耐衝撃性と流動性のバランスが劣っていた。
【０１５１】
比較例３、および４で得られた樹脂組成物は、天然ゴムの重量平均粒子径が規定範囲外であり、耐衝撃性が劣っていた。
【０１５２】
比較例５、および７で得られた樹脂組成物は、１．０μｍ以上の粒子径のゴム状重合体粒子の内部グラフト率が規定範囲よりも低いため、耐衝撃性が劣っていた。
【０１５３】
比較例８で得られた樹脂組成物は、グラフト共重合体（Ｉ）の添加量が規定範囲よりも少ないため、耐衝撃性が劣っていた。
【０１５４】
比較例９で得られた樹脂組成物は、グラフト共重合体（Ｉ）の添加量が規定範囲よりも多いため、流動性、吸い込み性が劣っておりブリスター発生数が多かった。
【０１５５】
比較例１０で得られた樹脂組成物は、耐熱ビニル系共重合体（ＩＩ）の添加量が規定範囲よりも少ないため、耐熱性が劣っていた。
【０１５６】
比較例１１で得られた樹脂組成物は、耐熱ビニル系共重合体（ＩＩ）の添加量が規定範囲よりも多いため、耐衝撃性、流動性、吸い込み性が劣っておりブリスター発生数が多かった。
【０１５７】
比較例１２、１３で得られた樹脂組成物は、高シアン化ビニル系共重合体（ＩＩＩ）の添加量が規定量添加されていないため、吸い込み性が劣っておりブリスター発生数が多かった。
【０１５８】
比較例１４で得られた樹脂組成物は、耐熱ビニル系共重合体（ＩＩ）の添加量が規定範囲よりも少なく、ビニル系共重合体（ＩＶ）の添加量が規定範囲よりも多いため、耐熱性が劣っておりブリスター発生数が多かった。
【０１５９】
比較例１５で得られた樹脂組成物は、グラフト共重合体（Ｉ）の添加量が規定範囲よりも少なく、ビニル系共重合体（ＩＶ）の添加量が規定範囲よりも多いため、耐衝撃性が劣っておりブリスター発生数が多かった。
【産業上の利用可能性】
【０１６０】
本発明の天然ゴム含有耐熱・耐塗装性熱可塑性樹脂組成物は、自動車外装用の塗装部品ではリアスポイラー、ホイールキャップ、ドアミラー、ラジエータグリルなど、自動車内装用の塗装部品ではパワーウインドパネル、センターコンソール、センタークラスター、レバーコントローラー、コンソールボックスなどに好適に使用することができ、その他、電機・電子用途、住宅・建材用途に使用することができる。
【図１】
2014173049.tif 000006